(57)【要約】  シガレットフィルタは、セルロースアセテート繊維のトウ（１２２）と、トウ中に分散された、セルロースの粒子、セルローストリアセテートの粒子およびそれらの混合物から選ばれた濾過率制御粒子（１２４）とを含む濾材を包含するフィルタプラグ（１２１）を備える。シガレットは、かかるシガレットフィルタを備える。
2013084661.tif 000002
【特許請求の範囲】
【請求項１】
セルロースアセテート繊維のトウと、前記トウ中に分散された、セルロースの粒子、セルローストリアセテートの粒子およびそれらの混合物から選ばれた濾過率制御粒子とを含む濾材を包含するフィルタプラグを備えるシガレットフィルタ。
【請求項２】
前記セルローストリアセテートの粒子が、２．８〜３．０の平均アセチル置換度を有することを特徴とする請求項１に記載のシガレットフィルタ。
【請求項３】
前記濾過率制御粒子が、前記フィルタプラグの全体積の１．５〜３０体積％を占めることを特徴とする請求項１または２に記載のシガレットフィルタ。
【請求項４】
前記濾過率制御粒子が、前記フィルタプラグの全体積の１．５〜１６体積％を占めることを特徴とする請求項１〜３のいずれか一項に記載のシガレットフィルタ。
【請求項５】
前記トウを構成するセルロースアセテート繊維の総外周表面積が、前記濾過率制御粒子を含まない対応するフィルタプラグを構成するセルロースアセテート繊維の総外周表面積よりも１０％以上低減することを特徴とする請求項１〜４のいずれか一項に記載のシガレットフィルタ。
【請求項６】
前記濾過率制御粒子が、圧縮方式による造粒装置により得られることを特徴とする請求項１〜５のいずれか一項に記載のシガレットフィルタ。
【請求項７】
前記濾過率制御粒子が、１００μｍ以上、１０００μｍ以下の球相当直径を有することを特徴とする請求項１〜６のいずれか一項に記載のシガレットフィルタ。
【請求項８】
前記セルロースアセテート繊維のトウに、前記セルロースアセテート繊維のトウに対して３重量％以下の量で可塑剤が添加されているか、または可塑剤が添加されていないことを特徴とする請求項１〜７のいずれか一項に記載のシガレットフィルタ。
【請求項９】
前記濾過率制御粒子が香喫味寄与成分を含み、前記香喫味寄与成分が、粒子総重量に対して１０重量％以下の量で添加されていることを特徴とする請求項１〜８のいずれか一項に記載のシガレットフィルタ。
【請求項１０】
前記濾過率制御粒子が色素を含むことを特徴とする請求項１〜８のいずれか一項に記載のシガレットフィルタ。
【請求項１１】
シガレットロッドと、前記シガレットロッドの一端に取り付けられた請求項１〜１０のいずれか一項に記載のシガレットフィルタとを備えるフィルタ付きシガレット。
【発明の詳細な説明】
【技術分野】
【０００１】
本発明は、シガレットフィルタおよびそれを備えたシガレットに関する。
【背景技術】
【０００２】
多くのシガレットは、様々なシガレット主流煙中成分を除去するためにフィルタを備えている。かかるフィルタとしては、セルロースアセテート繊維のトウを濾材として有するフィルタが広く用いられている。【０００３】
アセテートフィルタは、シガレット主流煙中タールの濾過効率よりも、半揮発性成分の濾過効率のほうが高いという選択濾過特性を有することが知られている。半揮発性成分は、シガレット主流煙の粒子相および蒸気相の双方に存在する成分であり、含窒素化合物、ケトン類、フェノール類等を含む。これら半揮発性成分は、シガレットの喫味に影響を与えており、フィルタにより有意に除去しないことが望まれる場合がある。【０００４】
特許文献１は、タバコ煙中の有害成分を除去するタバコ煙フィルタとして、平均直径が２０〜２５０μｍのセルロースアセテートの微小繊維から実質的になるタバコ煙フィルタを開示する。特許文献１は、その微小繊維を通常のセルロースアセテート繊維トウに混合することも開示している。しかしながら、特許文献１は、そのフィルタがタバコ煙中のタールの除去効率に優れていることを示しているが、半揮発性成分については、一切言及されていない。
【先行技術文献】
【特許文献】
【０００５】
【特許文献１】日本国特許第３９３９８２３号
【発明の概要】
【発明が解決しようとする課題】
【０００６】
本発明は、シガレット主流煙中の半揮発性成分を有意に除去することのないシガレットフィルタおよびそれを備えたシガレットを提供することを課題とする。
【課題を解決するための手段】
【０００７】
上記の課題を解決するために、本発明の第１の側面によると、セルロースアセテート繊維のトウと、前記トウ中に分散された、セルロースの粒子、セルローストリアセテートの粒子およびそれらの混合物から選ばれた濾過率制御粒子とを含有する濾材を備えるフィルタプラグを有するシガレットフィルタが提供される。【０００８】
本発明の第２の側面によると、シガレットロッドと、前記シガレットロッドの一端に取り付けられた本発明のフィルタとを備えたシガレットが提供される。
【発明の効果】
【０００９】
本発明のシガレットフィルタは、シガレット主流煙中の半揮発性成分を有意に除去することがない。
【図面の簡単な説明】
【００１０】
【図１】本発明の一つの態様によるフィルタを備えたシガレットの一部を示す拡大概略図である。
【図２】対照のフィルタの通気抵抗と主流煙中のタール、ニコチンおよび代表半揮発性成分の透過率との関係を示すグラフである。
【図３】本発明によるフィルタの通気抵抗と主流煙中のタール、ニコチンおよび代表半揮発性成分の透過率との関係を示すグラフである。
【図４】本発明によるフィルタの選択濾過係数Ｓxと通気抵抗との関係を、対照フィルタのそれとともに示すグラフである。
【図５】フィルタ素材に添加する可塑剤（トリアセチン）と代表半揮発性成分の透過率との関係を示す図である。
【図６】粒子添加フィルタの通気抵抗とセルロースアセテート繊維の総外周表面積との関係を示すグラフである。
【図７】フィルタプラグを構成するセルロースアセテート繊維の総外周表面積と代表半揮発性成分の透過率との関係を示す図である。
【図８Ａ】平均２２３ｃｍ２の総外周表面積を有するセルロースアセテート繊維にセルローストリアセテート粒子を添加したフィルタの代表半揮発性成分の透過率を示すグラフである。
【図８Ｂ】平均２５５ｃｍ２の総外周表面積を有するセルロースアセテート繊維にセルローストリアセテート粒子を添加したフィルタの代表半揮発性成分の透過率を示すグラフである。
【図８Ｃ】平均２０６ｃｍ２の総外周表面積を有するセルロースアセテート繊維にセルロース粒子を添加したフィルタの代表半揮発性成分の透過率を示すグラフである。
【図９Ａ】実施例７で使用した濾過率制御粒子含有フィルタの構造を示す概略図である。
【図９Ｂ】実施例７で使用したコントロールフィルタの構造を示す概略図である。
【図１０】濾過率制御粒子への添加物の添加が、フィルタの代表半揮発性成分の透過率に対する影響を示すグラフである。
【発明を実施するための形態】
【００１１】
以下、本発明のいくつかの実施の形態を詳細に説明する。
【００１２】
本発明のシガレット用フィルタは、セルロースアセテート繊維トウを含む濾材を包含するフィルタプラグを備える。前記セルロースアセテート繊維トウ中には、濾過率制御粒子が分散されている。本明細書において「分散」とは、一般には、濾過率制御粒子がセルロースアセテート繊維トウの内部全体にわたってほぼ均一に分布していることを意味するが（図１参照）、シガレット吸い口側またはシガレットロッド側に偏って分布していてもよい。濾過率制御粒子は、シガレット主流煙中の半揮発性成分のフィルタによる濾過率を低下させるように制御するものである。濾過率制御粒子は、セルロースの粒子、セルローストリアセテートの粒子およびそれらの混合物から選ばれる。
【００１３】
セルローストリアセテート粒子は、日本化学繊維協会の定義に従えば２．７６〜３．００の平均アセチル置換度を有し、好ましくは２．８〜３．０の平均アセチル置換度を有する。平均アセチル置換度は、滴定法：ＡＳＴＭ Ｄ８７１−９６に準拠して測定することができる。かかる測定法によって求められるセルロースアセテートのアセチル置換度は、正規分布を示すため、「平均アセチル置換度」として規定される。
【００１４】
セルロースアセテート繊維は、トリアセチンのような可塑剤により結着されてトウを形成することができる。セルロースアセテート繊維のそれぞれは、フィルタの全長にわたって互いにほぼ平行に延びる。
【００１５】
上記セルロースアセテート繊維トウを構成するセルロースアセテート繊維としては、通常のシガレットフィルタに使用されているセルロースアセテート繊維であればよい。そのようなセルロースアセテート繊維は、１．５〜８デニールの単繊度を有し得、また円形、楕円形、Ｙ字型、Ｘ字型、Ｉ字型等の断面形状を有し得る。セルロースアセテート繊維は、アセチル置換度２．４〜２．５（ジアセテート）のセルロースアセテートにより構成することができる。セルロースアセテート繊維トウの総繊度は、通常、１５０００〜５００００デニールであり得る。なお、セルロースアセテート繊維トウは、例えば、１．９Ｙ４４０００と表示されるが、これは、当業者に周知のように、単繊度が１．９デニール、繊維断面がＹ字型、総繊度が４４０００デニールであることを意味する。本明細書において、単繊度の単位「デニール」は、９０００ｍ当たりの繊維１本の重量（ｇ／９０００ｍ）を表し、総繊度の単位「デニール」は、９０００ｍ当たりの繊維全本数の重量（ｇ／９０００ｍ）を表す。
【００１６】
上記セルロース粒子は、シガレット主流煙中の半揮発性成分をほとんど吸着せず、またメントールをもほとんど吸着しない（後述の実施例１および２を参照）。また、上記セルローストリアセテート粒子は、シガレット主流煙中の半揮発性成分をほとんど吸着せず、またメントールをもほとんど吸着しない（後述の実施例１および２を参照）。このように、上記濾過率制御粒子は、メントールをほとんど吸着しないので、本発明のシガレットフィルタをメントールシガレットに適用した場合、シガレット製造後、喫煙者による喫煙までの間にメントールがフィルタにより有意に吸着されシガレット喫煙時における主流煙中のメントール量が減少するということが生じにくくなり得る。
【００１７】
上記濾過率制御粒子は、顆粒状の形態を有する。上記濾過率制御粒子は、フィルタの硬さおよび通気抵抗、濾過性能およびフィルタの製造の容易性の観点から、いずれも、平均球相当直径で１００μｍ以上、１０００μｍ以下の粒径を有することが好ましく、２５０μｍより大きいことが更に好ましい。１００μｍ以上、１０００μｍ以下の平均球相当径を有する粒子を含むフィルタの製造に際しては、通常のチャコールフィルタの製造装置をそのまま利用することができる（その場合、いうまでもなく、チャコール粒子の代わりに濾過率制御粒子を用いる）。平均球相当直径は、後述の実施例のとおり、粒径分布を粒子径分布測定装置を用いて測定し、球相当直径の５０％メジアン径を算出することにより得ることができる。また、上記濾過率制御粒子のＢＥＴ比表面積は、好ましくは５ｍ2／ｇ未満である。ＢＥＴ比表面積は、公知のＢＥＴ法に従って求めることができる。
【００１８】
上記濾過率制御粒子は、圧縮方式による造粒装置により得ることができる。具体的には、圧縮方式による造粒装置により以下のとおり得ることができる。まず、セルロースの粒子またはセルローストリアセテートの粒子の原料を粉末状態まで粉砕し、得られた粉砕物と様々な添加物を精密混合器にて混合し、その後、得られた混合物を、乾式造粒機を用いて、ローラーで加圧しながら圧密成型し、成型品（例えば、板状物など）を得る。次に、成形品を乾式整粒機を用いて解砕する。このとき、１段目として粗砕をした後、２段目で望ましい粒径まで解砕しても良い。得られた解砕物は、篩分け器を通して、所定の粒径の顆粒のみ選別し、これにより濾過率制御粒子を調製する。このように、圧縮方式による造粒装置により得られた濾過率制御粒子は、収率が高い点、および、長繊維の混入によるフィルター巻き上げ時のトラブルが発生しにくい点で優れている。
【００１９】
上記濾過率制御粒子のうち、セルローストリアセテート粒子は、セルローストリアセテートフレークを粉砕し、分級することにより得ることができ、あるいはセルローストリアセテート粒子は、セルローストリアセテートフレークを転動方式、押出し方式、流動層方式、攪拌方式、圧縮方式等のよく知られた造粒装置により造粒して得ることもできる。また、セルロース粒子は、市販されている。
【００２０】
上記濾過率制御粒子は、上記濾過率制御粒子を含むフィルタの体積の１.５体積％以上、３０体積％以下を占めることが好ましい。さらに、フィルタ製造を考えると、粒子の添加体積割合が多くなると製造が困難となる傾向がある。このため、粒子の添加がフィルタ製造に影響を及ぼすことなく、濾過率の制御と官能評価の結果を満足するためには、上記濾過率制御粒子は、上記濾過率制御粒子を含むフィルタの体積の１.５体積％以上、１６体積％以下を占めることが更に好ましい（後述の実施例３および４を参照）。この濾過率制御粒子の割合は、円周２４．５ｍｍ、長さ２５ｍｍのサイズを有するフィルタの通気抵抗として適しているといわれている３５ｍｍＨ2Ｏ〜１８０ｍｍＨ2Ｏの通気抵抗を達成し得るものである。フィルタの体積Ｖは、式Ｖ＝πｒ2Ｌ（ここで、ｒはフィルタの半径、Ｌはフィルタの長さ）により求めることができる（なお、フィルタ巻紙の厚さは無視し得る程度に小さい）。粒子の体積の算出には添加重量と水銀ポロシメーターを用いて得られた見掛け密度を用いた。
【００２１】
ところで、セルロースアセテート繊維のトウに上記濾過率制御粒子を添加すると、その結果得られたフィルタプラグの硬さが増加する。従って、可塑剤としてトリアセチンを添加しなくてもよいし、可塑剤としてトリアセチンを添加する場合であっても、可塑剤としてのトリアセチンの添加量を減少させることができる。例えば、上記濾過率制御粒子をセルロースアセテート繊維のトウに上記割合で添加した場合、トリアセチンを添加しないか、またはセルロースアセテート繊維のトウに対して３重量％以下の量で添加することにより、十分なフィルタプラグの硬さが得られる（後述の実施例１を参照）。なお、フィルタプラグの硬さは、直径１２ｍｍの圧子を、３００ｇの荷重下に１０秒間フィルタプラグに押し当てたときの、フィルタプラグのひずみ量として表すことができる。ひずみ量が小さいほどフィルタプラグは硬い。
【００２２】
また、上記濾過率制御粒子をフィルタに添加することに加え、可塑剤の添加量を低減するかまたは可塑剤を添加しないことで、半揮発性成分の透過を更に向上させることができる（後述の実施例６を参照）。
【００２３】
さらに、セルロースアセテート繊維のトウに上記濾過率制御粒子を添加すると、上記濾過率制御粒子を添加しない場合に比べて、使用するセルロースアセテート繊維の総外周表面積を１０％以上（通常３０％以下）小さくすることができ、その結果、半揮発性成分の透過率が一層向上する（後述の実施例４および５を参照）。
【００２４】
また、セルロースアセテート繊維のトウに上記濾過率制御粒子を添加したフィルタをシガレットに用いると、上記濾過率制御粒子を添加しなかったフィルタをシガレットに用いた場合と比べて、香喫味を変化させることができる（後述の実施例３を参照）。
【００２５】
より望ましいシガレット香喫味に調整するために、濾過率制御粒子に添加物を少量加えることもできる。シガレット香喫味に寄与する添加物は、濾過率制御粒子に添加されても、半揮発性成分の選択透過に影響を与えないことが、後述の実施例７で実証されている。かかる添加物は、香喫味成分（たとえば香料）であってもよいし、香喫味に影響を及ぼす成分（たとえば保湿剤、アミノ酸、多糖類や食物繊維）であってもよく、両者をまとめて「香喫味寄与成分」ともいう。香喫味寄与成分は、粒子総重量（濾過率制御粒子と香喫味寄与成分の合計重量）に対して、好ましくは１０重量％以下、より好ましくは５重量％以下の量で添加される。香喫味寄与成分としては、例えば、以下に示す香料、保湿剤、アミノ酸、多糖類や食物繊維などが挙げられる。
【００２６】
香料は、合成香料、天然香料、精油などでよく、また親油性、親水性を問わず用いることができる。親油性香料の例は、バニリン、エチルバニリン、グアリナロール、チモル、メチルサリシレート、リナロール、オイゲノール、メントール、クローブ、アニス、シナモン、ベルガモット油、ゼラニウム、レモン油、スペアミント、ショウガを含む。親水性香料の例は、グリセリン、プロピレングリコール、エチルアセテート、イソアミルアルコールを含む。
【００２７】
保湿剤としては、ポリオール類｛ジオール類［例えば、アルカンジオール（エチレングリコール、プロピレングリコール、トリメチレングリコール、１，３−ブタンジオール、１，４−ブタンジオール、１，５−ペンタンジオール、ヘキシレングリコールなどのＣ２−１０アルカンジオール、好ましくはＣ２−８アルカンジオール、さらに好ましくはＣ２−６アルカンジオール、特にＣ２−４アルカンジオールなど）、ポリアルキレングリコール（ジエチレングリコール、ジプロピレングリコール、トリエチレングリコール、トリプロピレングリコールなど）など］、トリオール類［アルカントリオール（グリセリン、１，２，６−ヘキサントリオールなどのＣ３−１０アルカントリオール、好ましくはＣ３−６アルカントリオール、さらに好ましくはＣ３−４アルカントリオール）など］、４官能以上のポリオール［３官能以上のポリオール（前記アルカントリオールなど）の多量体（例えば、ジグリセリン、トリグリセリンなどのポリグリセリン）など］など｝、これらのポリオール類の誘導体［例えば、ジアルキレングリコールモノアルキルエーテル（メチルカルビトール、エチルカルビトールなど）、（ポリ）アルキレングリコールモノアシレート（エチレングリコールモノアセテートなど）など］などが挙げられる。
【００２８】
アミノ酸類としては、例えば、アミノ酸およびその塩（アミノ酸塩）などが含まれる。アミノ酸は、中性アミノ酸（モノアミノモノカルボン酸など）、酸性アミノ酸（モノアミノジカルボン酸など）、塩基性アミノ酸（ジアミノモノカルボン酸など）のいずれであってもよく、含硫アミノ酸であってもよい。また、アミノ酸は、α−アミノ酸、β−アミノ酸、γ−アミノ酸などであってもよく、特にα−アミノ酸であってもよい。なお、アミノ酸は、光学活性体（Ｄ体、Ｌ体など）、ラセミ体のいずれであってもよい。また、アミノ酸には、低重合度（例えば、重合度２〜９、好ましくは重合度２〜５、さらに好ましくは重合度２〜３程度）のポリアミノ酸なども含まれる。なお、アミノ酸は、置換基を有していてもよく、カルボキシル基又はアミノ基の少なくとも一部が、誘導体化されたアミノ酸誘導体であってもよい。例えば、アミノ酸において、カルボキシル基の少なくとも一部は、誘導体化されたカルボキシル基（例えば、アミド基など）であってもよい。
【００２９】
代表的なアミノ酸としては、脂肪族アミノ酸［例えば、グリシン、アラニン、イソロイシン、ロイシン、バリン、トレオニン、セリン、アスパラギン、アミノスクシン酸、システイン、メチオニン、グルタミン、グルタミン酸などの脂肪族モノアミノカルボン酸（アミノＣ２−２０アルカンカルボン酸、好ましくはアミノＣ２−１２アルカンカルボン酸、さらに好ましくはアミノＣ２−８アルカンカルボン酸など）、リシン、ヒドロキシリシン、アルギニン、シスチンなどの脂肪族ポリアミノカルボン酸（ポリアミノＣ２−２０アルカンカルボン酸、好ましくはポリアミノＣ２−１２アルカンカルボン酸など）］、芳香族アミノ酸（例えば、フェニルアラニン、チロシンなどのアリールＣ２−２０アルカンカルボン酸、好ましくはＣ６−１０アリールＣ２−１２アルカンカルボン酸）、複素環式アミノ酸（例えば、トリプトファン、ヒスチジン、プロリン、４−ヒドロキシプロリンなど）、これらのアミノ酸が低重合度（例えば、重合度９以下）で重合したポリペプチド（例えば、グリシルグリシン、グルタミルグリシン、グリシルグリシルグリシン、グリシルプロリンなど）などが挙げられる。また、アミノ酸塩としては、金属塩［例えば、アルカリ金属塩（例えば、グルタミン酸ナトリウムなどのナトリウム塩）など］、塩酸塩（例えば、アルギニン塩酸塩など）などの他、アミノ酸同士の塩（リシンとグルタミン酸との塩など）などが挙げられる。
【００３０】
その他の香喫味寄与成分としては、キシリトール、マンニトールなどの食品添加物や、リグニンなどの高分子や、セルロース、カルボキシメチルセルロース、ヒドロキシプロピルメチルセルロース、キチン、でんぷん、グリコーゲン、グアーガム、グルコマンナン、アルギン酸ナトリウム、アガロース、キトサン、ペクチン、カラギーナン、キサンタンガムなど多糖類や食物繊維があげられる。
【００３１】
更に、濾過率制御粒子に色素を加えることもできる。色素として、たとえばクチナシ、ベニバナ、ウコン、ベニノキ、トウガラシ、パプリカ、ベニコウジ、赤キャベツ、カカオなどから抽出される天然色素を加えることができる。色素は、粒子総重量（濾過率制御粒子と色素の合計重量）に対して、０．１重量％〜５重量％の量で添加することができ、好ましくは１重量％以下の量で添加することができる。色素を加えた濾過率制御粒子は、色素の色に応じて様々な色を呈することができる。濾過率制御粒子に色素を加え、透明チップペーパーを用いてフィルターを製造することで、フィルターに搭載された濾過率制御粒子（顆粒）を外部から確認することができる。人間の感覚は色覚に左右されていることが知られているため、色素の色によって、シガレットの喫味に新たな感覚がもたらされることが期待される。また、フィルター製造上の品質検査においても、チャコールフィルターのようにフィルター繊維と濾過率制御粒子の色が異なっている場合、フィルター繊維と濾過率制御粒子を容易に区別することができる。
【００３２】
本発明のフィルタは、シガレットロッドの一端に、単独で付設されてもよいし、他のフィルタープラグと組み合わせて付設されてもよい。後者の一例を図１に示す。
【００３３】
図１は、本発明の一つの態様によるフィルタを備えたシガレット１０の概略図である。シガレット１０は、シガレットロッド１１０およびシガレットロッド１１０の軸方向の一端にシガレットロッドと端面と端面を接した関係で設けられたフィルタ１２０を備える。シガレットロッド１１０は、シガレット巻紙１１１で包まれたタバコ刻等のタバコ充填材１１２を含む。フィルタ１２０は、それぞれフィルタ１２０の軸方向に沿って配置され、トリアセチンのような可塑剤で結束され得る多数のセルロースアセテート繊維１２３からなるトウ１２２を含む本発明のフィルタプラグ１２１を備える。各セルロースアセテート繊維１２３は、フィルタプラグ１２１の全長にわたって延びている。セルロースアセテート繊維トウ１２２には、上記濾過率制御粒子１２４が分散添加されている。フィルタプラグ１２１は、フィルタ巻紙１２５により包まれている。シガレットロッド１１０とフィルタ１２０は、通常のフィルタ付きシガレットと同様に、チップペーパー１３０により接続されている。チップペーパー１３０には、フィルタの周方向に１列またはそれ以上の列に複数のベンチレーション孔１３１を穿設することができる。なお、濾過率制御粒子を含むフィルタ１２０の後流端（煙の吸引方向に対して）には、フィルタ巻紙１４１により包まれた、セルロースアセテート繊維のトウ１４２からなるいわゆるアセテートプレーンフィルタプラグ１４０を付設することができる。その場合、プレーンフィルタプラグ１４０もチップペーパー１３０により包まれる。
【実施例】
【００３４】
以下、本発明を実施例により説明する。【００３５】
実施例１
＜濾過率制御粒子の準備＞
１．セルローストリアセテート粒子
ダイセル化学工業株式会社よりセルローストリアセテートフレーク（平均アセチル置換度２．８６）を入手した。このセルローストリアセテートフレークについてアセチル置換度を滴定法：ＡＳＴＭ Ｄ８７１−９６に準拠して測定し、前記のアセチル置換度であることを確認した。次に、このセルローストリアセテートフレークをコーヒーミル（松下電器産業株式会社製ＭＫ−５２Ｍ）により粉砕し、電磁式篩い振盪機（株式会社レッチェ製ＡＳ２００ control）を用いて篩により分級することで篩い目間隔３００〜７１０μｍにある粒子を得た。粒径分布は、デジタル画像解析式粒子径分布測定装置（（株式会社レッチェ製（株式会社堀場製作所販売））を用いて、平均粒径として球相当直径の５０％メジアン径を算出した。得られた粒子の平均球相当直径は５５０μｍであり、かさ密度は０．５４ｇ／ｃｃであり、水銀ポロシメーターを用い得られた見掛け密度は０．７１ｇ／ｃｃであり、窒素脱着法によるＢＥＴ比表面積は４．６ｍ2/ｇであった。【００３６】
２．セルロース粒子
セルロース粒子は木材を精製、溶解し、得られたビスコースを粒状、多孔化したセルロースビーズであって、レンゴー株式会社からビスコパールの商標で販売されているものを用いた。用いた粒子は平均球相当直径４００μｍ、かさ密度は０．２０ｇ／ｃｃであり、水銀ポロシメーターを用い得られた見掛け密度は０．３４ｇ／ｃｃであっり、ＢＥＴ比表面積は検出限界以下であった。【００３７】
＜フィルタプラグの作製＞
一般に知られているチャコールフィルタの製造方法と同様に、トリアセチンが添加されたアセテートフィルタに上記セルロース粒子およびセルローストリアセテート粒子を添加した。また、濾過率制御粒子を添加しないプレーンアセテートフィルタも作製した。各フィルタプラグの巻取紙としては、坪量２４．０±１．５ｇ/ｍ2、厚さ６０±５μｍ、通気度１０，０００±１，８００コレスタ単位のものを用いた。各フィルタプラグの直径は７．７ｍｍであり、長さは１２０ｍｍであった。フィルタの通気抵抗は、ＩＳＯ６５６５：２００２に従って測定した。【００３８】
得られたフィルタプラグの硬さを、直径１２ｍｍの圧子を３００ｇの荷重下に１０秒間フィルタプラグに押し当てたときのフィルタプラグのひずみ量として測定した。【００３９】
得られたフィルタプラグの仕様および硬さを下記表１Ａ〜表１Ｃに示す。
【表１Ａ】
2013084661.tif 000003
【表１Ｂ】
2013084661.tif 000004
【表１Ｃ】
2013084661.tif 000005
【００４０】
セルローストリアセテート粒子添加フィルタ（Ａ−１〜Ａ−６）の硬さは０．４２〜１.２（ｍｍ）であり、セルロース粒子添加フィルタ（Ｂ−１〜Ｂ−６）の硬さは０．４８〜０．９７（ｍｍ）であった。なお、一方、アセテートプレーンフィルタにおいて、トリアセチンを添加しないアセテートプレーンフィルタ（ＡＦ−１、ＡＦ−２）の硬さは１.６（ｍｍ）である。したがって、セルロースおよびセルローストリアセテート粒子添加フィルタは当該粒子を含むことによってフィルタの硬さが発現し、粒子の添加量を増加すれば、トリアセチン添加によらずにフィルタの硬さを担保できることが分かった。【００４１】
＜シガレット試料の作製＞
市販のフィルタ付きシガレット「マイルドセブンアクアスカッシュメントール」のフィルタを取り除き、そのシガレットロッドを、上で作製したフィルタプラグを種々の長さに切断し紙管（外径７．７ｍｍ）内に入れた評価用フィルタと接着テープで接続して、シガレット試料を作製した。切断した各フィルタの長さおよび通気抵抗を下記表２Ａ〜２Ｃに示す。フィルター作成から喫煙試験までに要した期間は１か月である。
【表２Ａ】
2013084661.tif 000006
【表２Ｂ】
2013084661.tif 000007
【表２Ｃ】
2013084661.tif 000008
【００４２】
＜喫煙試験＞
上で作製したシガレット試料各１０本（ベンチレーション孔を接着テープで塞いだ）を、自動喫煙器（Borgwaldt KC Inc.製ＲＭ２０Ｄ）を用いて、吸煙容量３５．０ｍＬ／２秒、吸煙時間２秒／パフ、吸煙頻度１パフ／分の条件で自動喫煙し、タバコ煙中粒状物質をケンブリッジフィルタ（Borgwaldt KC Inc.製ＣＭ−１３３）で捕集し、このケンブリッジフィルタを通過した煙を、ドライアイスとイソプロパノールからなる冷媒で−７０℃に冷却したメタノール１０ｍＬに捕集した。【００４３】
血清瓶に、上記粒状物質を捕集したケンブリッジフィルタ、上記タバコ煙を捕集したメタノール溶液１０ｍＬ、および内部標準溶液（ｄ−３２ペンタデカン０．０５ｍｇ／ｍＬ、ｄ−１−エタノールｌ５０ｍＬ／Ｌ、アネトール２ｍＬ／Ｌ、１，３−ブタンジオール４ｍＬ／Ｌ）１ｍＬを加え、３０分間振盪を行った。振盪後、上澄液を採取し、分析用試料として用いた。以上の操作を、市販のフィルタ付きシガレット「マイルドセブンアクアスカッシュメントール」のフィルタを取り除いて得たシガレットロッド（対照シガレット）についても行った。【００４４】
＜タール、ニコチンおよび半揮発性成分の分析＞
上記分析用試料を、ガスクロマトグラフ質量分析（ＧＣ−ＭＳＤ）で分析した。ＧＣにはAgilent 7890A（Agilent Technologies Inc.）を、ＭＳＤにはAgilent 5975C（Agilent Technologies Inc.）を用いた。【００４５】
上記分析で得られたクロマトグラムにおける各成分のピーク面積（内部標準で規格化）を、対照シガレットについてのクロマトグラムにおける各成分のピーク面積と比較し、以下の式を用いて各煙成分に対する各フィルタの透過率１−Ｅxを算出した。
【数１】
2013084661.tif 000009
【００４６】
上式においてＡx,inとＡx,outは対照シガレット及び各フィルタ付シガレット試料の煙中成分ｘのピーク面積を内部標準で規格化した値を示す。Ｅxは、成分ｘの濾過率を示す。【００４７】
なお、半揮発性成分としては、３−フルアルデヒド、２−アセチルフランおよびフルフラールの３つを代表の半揮発性成分として選択し、その透過率の平均を算出し、半揮発性成分の選択濾過性能を評価した。【００４８】
シガレットＣＡＦ−３−１〜ＣＡＦ−３−５およびＣＡＦ−４−１〜ＣＡＦ−４−５について、横軸にフィルタの通気抵抗を取り、横軸にタール、ニコチン、代表半揮発性成分の透過率の対数値をプロットし、図２に示す。図２（Ａ）は、タールの透過率を、図２（Ｂ）は、ニコチンの透過率を、図２（Ｃ）は、代表半揮発性成分の透過率を示す。図２（Ａ）〜図２（Ｃ）において、○印は、ＣＡＦ−３−１〜ＣＡＦ−３−５に関し、△印は、ＣＡＦ−４−１〜ＣＡＦ−４−５に関する。【００４９】
タール（図２（Ａ））、ニコチン（図２（Ｂ））に関してはセルロースアセテートトウ繊維によらず直線近似できるが、代表半揮発性成分（図２（Ｃ））に関しては、トウ繊維の種類（繊維径）によって、透過率は異なった傾きを示すことが分かった。これは、タールおよびニコチンの透過率はフィルタの通気抵抗によってのみ支配されているが、代表半揮発性成分は、トウの種類によって透過挙動が異なることを示している。タールおよびニコチンは基本的に粒子相成分であるため、濾過効率がフィルタの通気抵抗の関数として表すことができるが、半揮発性成分は、蒸気相および粒子相の双方に分配されているために、粒子相成分の濾過、蒸気相成分の繊維への吸収などが作用し、通気抵抗のみに支配されない透過挙動を示す。【００５０】
次にシガレットＣＡ−１〜ＣＡ−５およびＣＢ−１〜ＣＢ−５についての結果を図３に示す。図３（Ａ）は、タールの透過率を、図３（Ｂ）は、ニコチンの透過率を、図３（Ｃ）は、代表半揮発性成分の透過率を示す。図３（Ａ）および図３（Ｂ）において、線ａは、ＣＡＦ−３−１〜ＣＡＦ−３−３、ＣＡＦ−４−４〜ＣＡＦ−４−５に関し、線ｂは、シガレットＣＡ−１〜ＣＡ−５に関し、線ｃは、シガレットＣＢ−１〜ＣＢ−５に関する。図３（Ｃ）において、線ａは、ＣＡＦ−３−１〜ＣＡＦ−３−５に関し、線ｂは、ＣＡＦ−４−１〜ＣＡＦ−４−５に関する。【００５１】
図３（Ａ）および図３（Ｂ）に示す結果は、本発明の濾過率制御粒子を添加したフィルタは、アセテートプレーンフィルタよりもタールおよびニコチンの透過率が高いこと、いい換えると、タールおよびニコチンの濾過率が低いことを示している。また、図３（Ｃ）に示す結果から、本発明の濾過率制御粒子を添加したフィルタは、アセテートプレーンフィルタよりも、半揮発性成分をより透過させることがわかる。すなわち、本発明の濾過率制御粒子は半揮発性成分の透過を有意に向上させる。一方、セルロースジアセテート粒子（平均アセチル置換度２．４〜２．５）を添加したフィルタは、半揮発性成分を濾過する機能を有し、アセテートプレーンフィルタと比べて半揮発性成分を透過させにくいことが本発明者らにより実証されている。【００５２】
また、図３（Ａ）に示す結果から、本発明の濾過率制御粒子を添加したフィルタでは、タール濾過率がアセテートプレーンフィルタのそれとは異なっているので、タールに対する半揮発性成分の濾過特性を明らかにするために、代表的半揮発性成分の濾過における成分選択性を表す指標として、次式より選択濾過係数Ｓxを求めた。
【数２】
2013084661.tif 000010
【００５３】
ここで、ＥTPMは粗タール（全粒状物質）について濾過率を示す。【００５４】
こうして求めた選択濾過係数Ｓxをフィルタ通気抵抗に対しプロットした結果を図４に示す。図４において、線ａは、シガレットＣＡＦ−４−１〜ＣＡＦ−４−５に関し、線ｂは、ＣＡＦ−３−１〜ＣＡＦ−３−５に関する。図４に示す結果から、同じ単繊度で比較すると、本発明の濾過率制御粒子を添加したフィルタは、選択濾過係数がアセテートプレーンフィルタに対して任意のフィルタ通気抵抗において低くなっており、タール濾過率を考慮しても半揮発性成分が選択的に透過していることが分かった。【００５５】
次に、フィルタ素材に添加する可塑剤（トリアセチン（ＧＴＡ））が代表半揮発性成分の透過率へ及ぼす影響を調べるため、シガレットＣＡ−１（トリアセチン６重量％）、シガレットＣＡ−４（トリアセチン９重量％）、シガレットＣＡ−５（トリアセチン０％）、シガレットＣＢ−１（トリアセチン６重量％）、シガレットＣＢ−４（トリアセチン９重量％）、およびシガレットＣＢ−５（トリアセチン０％）について、代表半揮発性成分の選択濾過係数Ｓxを通気抵抗に対しプロットした。結果を図５に示す。図５に示すように、トリアセチン添加量は、少ないと半揮発性成分が透過する方向へ、多いと半揮発性成分が濾過される方向へ作用することが示され、トリアセチン量の多寡によっても代表半揮発性成分の透過率は制御可能なことが示された。これは、半揮発性成分の蒸気分がセルロースアセテート繊維の表面上のトリアセチンに吸収（吸着）されることによるものであり、トリアセチン量を減少させると半揮発性成分の吸着量が減少することによると考えられる。したがって、本発明の濾過率制御粒子を添加したフィルタでは、トリアセチン添加量を低減してもフィルタ硬さを担保できるため、トリアセチン添加量を低減させることにより半揮発性成分をより一層選択的に透過させるフィルタを達成することできる。【００５６】
以上の結果を総合すると、半揮発性成分の選択透過はトウを構成するセルロースアセテート繊維の径、トリアセチンの量によっても制御可能であるが、フィルタの設計および製造の容易さに鑑みると、半揮発性成分の選択透過には濾過率制御粒子を添加した本発明のフィルタが有効であることが分かった。【００５７】
実施例２
本発明のフィルタをメントールタバコ製品へ使用することが意図される場合、本発明の濾過率制御粒子へのメントールの吸着が進行すると、主流煙中のメントール量が低下してしまう。そこで、本発明の濾過率制御粒子へのメンソール吸着量を調べた。【００５８】
具体的には、メントールを０．５９重量％添加したタバコ刻６４０ｍｇを有するシガレットロッド（円周：２４．９ｍｍ；長さ：５９ｍｍ）の一端に、アセテートプレーンフィルタ（セルロースアセテート繊維トウ：１．９Ｙ４４０００；重量３０ｍｇ；フィルタ長：５ｍｍ）を付設し、このアセテートプレーンフィルタから５ｍｍの間隔を空けて、メントールを添加した糸を中心に通したメントール化アセテートフィルタ（セルロースアセテート繊維トウ：２．５Ｙ３５０００；重量９０ｍｇ；フィルタ長：１５ｍｍ）を配置し、両フィルタ間のキャビティに本発明の濾過率制御粒子（実施例１で準備したセルロース粒子またはセルローストリアセテート粒子）を充填した。メントール化アセテートフィルタは、メントールを１．９９重量％含有していた。濾過率制御粒子としてセルロース粒子をキャビティ充填したシガレットをシガレットＡと表示し、濾過率制御粒子としてセルローストリアセテート粒子をキャビティ充填したシガレットをシガレットＢと表示する。【００５９】
こうして得られたシガレットをガラス瓶に入れて密封し、５０℃で２週間蔵置した。この蔵置後のシガレット試料をガラス瓶から取り出し、タバコ刻、アセテートプレーンフィルタ、濾過率制御粒子およびメントール化アセテートフィルタにおけるメントール含有量を定量した。メントール含有量の定量は測定対象試料（タバコ刻、アセテートプレーンフィルタ、濾過率制御粒子またはメントール化アセテートフィルタ）をメタノールで抽出し、ガスクロマトグラフ（HEWLETT PACKARD社製6890series）で行った。なお、予備試験において、メタノールでメントールが抽出できることを確認した。【００６０】
タバコ刻、アセテートプレーンフィルタ、濾過率制御粒子およびメントール化アセテートフィルタにおけるメントール含有量を下記表３に示す。
【表３】
2013084661.tif 000011
【００６１】
表３に示す結果から、本発明の濾過率制御粒子（セルロース粒子およびセルローストリアセテート粒子）はメントールをほとんど吸着しないことがわかる。したがって、濾過率制御粒子を添加した本発明のフィルタをメントールタバコ製品に用いても、濾過率制御粒子へのメントールの望ましくない吸着はほとんど生じないため、メントール喫味を十分に味わうことができる。【００６２】
実施例３
図１に示す構造のフィルタ付きシガレットを作製した。シガレットロッド１１０として、市販のフィルタ付きシガレット「マイルドセブン・アクア・スカッシュ・メントール７・ボックス」からベンチレーション孔を穿設したチップペーパーとフィルタとを取り除いたものを使用した（刻中メントール含有率０．５５重量％）。フィルタプラグ１２１としては、シガレット主流煙中のタール、ニコチンおよびメントールの量をほぼ一定とすべくフィルタの通気抵抗が３５±２ｍｍＨ2Ｏとなるように、表１Ａに示すフィルタＡ−１およびＡ−６、表１Ｂに示すフィルタＢ−１およびＢ−６、並びに表１Ｃに示すフィルタＡＦ−３をそれぞれ１０ｍｍの長さに切断したものを用いた。フィルタプラグ１２１の後端にアセテートプレーンフィルタ１４０（セルロースアセテート繊維トウ：５．０Ｙ３５０００（トリアセチン６．９重量％添加）；フィルタ長：１７ｍｍ、メンソール含有率２．２２重量％）を付設した。なお、フィルタプラグ１２１および１４０は、上記チップペーパーによりシガレットロッドに接続した。フィルター作成から喫煙試験までに要した期間は3か月である。念のため、フィルタプラグ１２１の仕様を下記表４に示す。
【表４】
2013084661.tif 000012
【００６３】
表４に示すフィルタを備えたシガレットのうち、フィルタ中に添加された濾過率制御粒子の量が多いシガレット（ＣＡ−６−２およびＣＢ−１−２）と比較対照シガレット（ＣＡＦ−３−１−２）各５本を、ベンチレーション孔を閉じることなく、実施例１に記載した喫煙条件で喫煙させ、主流煙中のタール、ニコチンおよびメントールの量を測定するとともに、パフ回数を測定した。シガレット１本当たりのタール、ニコチンおよびメントール量およびパフ回数の測定結果（平均値）を下記表５に示す。
【表５】
2013084661.tif 000013
【００６４】
次に、評価パネル９名により、上記シガレットの喫味評価を行った。シガレットＣＢ−１−２およびＣＢ−６−２については、評価パネルが対照のシガレットＣＡＦ−３−１−２との喫味の相違を感じた。シガレットＣＢ−１−２およびＣＢ−６−２の香喫味の特徴としては、メントールが強く感じられたとともに、メントールをクリアに感じた。【００６５】
シガレットＣＡ−１−２およびＣＡ−６−２についても、対照のシガレットＣＡＦ−３−１−２との喫味の相違を感じた。シガレットＣＡ−１−２およびＣＡ−６−２の香喫味の特徴としては、メントールが強く感じられたとともに、クリアに感じた。さらに、シガレットＣＡ−１−２およびＣＡ−６−２の香喫味には、シャープ感があり、苦味が残りにくく、たばこ様香味が強く出ると感じたとともに、吸い終わったあとに、すぐに味が途切れて、後口残りが少ないと感じられた。【００６６】
実施例４
種々の通気抵抗を示すアセテートプレーンフィルタプラグ（フィルタ長：１０ｍｍ；通気抵抗：１４〜５８ｍｍＨ2Ｏ）および下記表６に示す本発明の濾過率制御粒子添加フィルタプラグを作製し、その通気抵抗を測定した。また、作製したフィルタ中のセルロースアセテート繊維トウに関し、各単繊維の外周表面積の合計（総外周表面積）を、文献（前田和生「たばこ煙用フィルターに関する開発研究」、日本専売公社中央研究所、昭和５８年１２月、第２７頁〜３０頁）に基づいて、以下のように求めた。【００６７】
＜セルロースアセテート総外周表面積＞
（１）単繊維の円相当直径を以下の式から求める。  
円相当直径＝１１．９１×（単繊度／繊維密度）1/2
ここで、繊維密度は、１．３２ｇ／ｃｍ3である。  
（２）次に、単繊維の断面の形状係数を次式から求める。  
形状係数＝実繊維外周長／（４×π×実断面積）
ここで、実繊維外周長と実断面積は、単繊維の断面の顕微鏡写真から実測する。  
（３）ついで、単繊維の外周長を次式から求める。  
単繊維外周長＝π×円相当直径×（形状係数）1/2
（４）最後に、総外周表面積を次式から求める。  
総外周表面積＝単繊維外周長×単繊維本数×繊維長
ここで、繊維長は、実測したアセテートトウ重量からトリアセチン量を除した正味のアセテートトウ重量を、総繊維度からフィルタ長あたりに換算した重量で割ることによって求める。
【表６】
2013084661.tif 000014
【００６８】
結果を表６に示す。【００６９】
表６に示す結果に関し、セルロースアセテート繊維の総外周表面積に対し、フィルタの通気抵抗をプロットし、図６に示す。図６において、黒菱形印は、アセテートプレーンフィルタプラグに関し、白三角印は、セルロース粒子添加フィルタプラグに関し、白四角印は、セルローストリアセテート粒子添加フィルタプラグに関する。図６より、どの通気抵抗においてもアセテートプレーンフィルタプラグと比較して、本発明の濾過率制御粒子を添加したフィルタプラグの方が、セルロースアセテート繊維の総外周表面積が小さいことが分かる。本発明の濾過率制御粒子を添加したフィルタプラグにおいて、セルロースアセテート繊維の総外周表面積低減率は、１０〜３０％程度である。従って、本発明の濾過率制御粒子を添加すると、該粒子を添加しない場合と比較して、同じ通気抵抗を示すフィルタプラグを作製するに当たり、より小さい総外周表面積を有するセルロースアセテート繊維トウを用いることができる。【００７０】
実施例５
シガレットＣＡ−１〜ＣＡ−６、ＣＢ−１〜ＣＢ−６、ＣＡＦ−３−１〜ＣＡＦ−３−５およびＣＡＦ−４−１〜ＣＡＦ４−５（表２Ａ〜２Ｃ参照）、並びに下記表７Ａおよび表７Ｂに示すフィルタプラグを備えた同様のシガレットについて、セルロースアセテート繊維の総外周表面積と、代表半揮発性成分の透過率および選択透過係数を求めた。結果を下記表８Ａおよび表８Ｂに示す。
【表７Ａ】
2013084661.tif 000015
【表７Ｂ】
2013084661.tif 000016
【表８Ａ】
2013084661.tif 000017
【表８Ｂ】
2013084661.tif 000018
【００７１】
表８Ａおよび表８Ｂに示す結果に関し、セルロースアセテート繊維の総外周表面積に対し、代表半揮発性成分の透過率をプロットし、図７に示す。図７において、白三角印は、シガレットＣＢ−５およびＣＢ２−４に関し、白四角印はシガレットＣＡ−５に関し、白丸印は、シガレットＣＡＦ−１−１〜ＣＡＦ−１−５に関し、白菱形印はシガレットＣＡＦ−２−１〜ＣＡＦ−２−５に関し、いずれのシガレットのフィルタプラグにも可塑剤が含まれていない。また、図７において、黒三角印は、シガレットＣＢ−１、ＣＢ−２、ＣＢ−３、ＣＢ−６、ＣＢ２−１、ＣＢ２−２、ＣＢ２−５に関し、黒四角印はシガレットＣＡ−１、ＣＡ−２、ＣＡ−３、ＣＡ−６に関し、黒丸印は、シガレットＣＡＦ−３−１〜ＣＡＦ−３−５に関し、黒菱形印はシガレットＣＡＦ−４−１〜ＣＡＦ−４−５に関し、いずれのシガレットのフイルタプラグにも可塑剤が含まれる。【００７２】
図７から、アセテートプレーンフィルタプラグにおける代表半揮発性成分の透過率は、可塑剤（トリアセチン）の添加量に大きく依存するが、同じ可塑剤量ではセルロースアセテート繊維の総外周表面積により決定されることが分かる。さらに、セルロース粒子の粒径は半揮発性成分の濾過特性に殆んど影響を与えないこともわかる。これらの事実は、セルロース粒子やセルローストリアセテート粒子がアセトン溶媒に溶け難く、メントールやトリアセチンをあまり吸着しないことから、メントールやトリアセチンと極性が近い半揮発性成分に対しても吸着能が低いことによるものと考えられる。【００７３】
ところで、セルロースアセテート繊維トウの種類や可塑剤添加量を変更することで、半揮発性成分の選択濾過特性を制御することは可能となることが図７から見て取れるが、フィルタのある程度の硬さを担保しなければならないこと、および主流煙中のタールおよびニコチン量の設計のため通気抵抗を制御しなければならないことから、シガレット製品に対してセルロースアセテート繊維トウの種類や可塑剤量を自由に組み合わせることは不可能である。しかしながら、本発明に従い濾過率制御粒子（セルロース粒子および／またはセルローストリアセテート粒子）をフィルタに添加すると、トリアセチン量を低減しても当該粒子の存在によってフィルタの一定の硬さを保つこと、および主流煙中のタール/ニコチン量を目標値にあわせるために、濾過率制御粒子添加により通気抵抗を制御できるため、従来技術では使用不可能であったセルロースアセテート繊維トウ、つまり総外周表面積の小さいセルロースアセテート繊維トウを用いることが可能となる。言い換えれば、一般的に、セルロースアセテート繊維の総外周表面積が小さくなればそのフィルタプラグの通気抵抗は減少傾向であるため、従来のシガレットフィルタのセルロースアセテート繊維トウよりも低い通気抵抗を示すセルロースアセテート繊維トウを用いることができるため、結果として、半揮発性成分をタールに比較して選択的に透過する特性を有するフィルタを開発することができる。【００７４】
以上のことから、本発明により濾過率制御粒子（セルロース粒子および／またはセルローストリアセテート粒子）を添加したフィルタでは、従来のアセテートプレーンフィルタでは製品設計や製造に鑑みて制限されていた半揮発性成分の透過制御幅を拡大することができるため、新たなたばこ香喫味あるいはメンソールたばこ香喫味感覚を提供するのに有効であることが分かった。【００７５】
実施例６
セルロース粉末（FMC Biopolymer社、商品名：エンデュランスMCC）及びセルローストリアセテート粉末（ダイセル化学工業株式会社、商品名：アセテートフレーク  DS2.9  LT-55（TAC））を原料として用いた。各粉末を錠剤成形器（日本分光製）及び手動油圧ポンプ（理研精機製）を用いて、20Ｍｐａで10分間加圧して、板状成形物を得た。次に、得られた板状成形物をコーヒーミル（松下電器産業株式会社製ＭＫ−５２Ｍ）により粉砕し、電磁式ふるい振とう機（株式会社レッチェ製ＡＳ２００ control）を用いて篩により分級することで篩目間隔３００〜７１０μｍにある濾過率制御粒子を作成した。得られた濾過率制御粒子を用いて、実施例１と同じ手法に従って、セルローストリアセテート粒子添加フィルタおよびセルロース粒子添加フィルタを作製した。作製されたフィルタの通気抵抗および硬さは、実施例１と同じ手法に従って測定した。【００７６】
得られたフィルタプラグの仕様および硬さを下記表９Ａおよび９Ｂに示す。
【表９Ａ】
2013084661.tif 000019
【表９Ｂ】
2013084661.tif 000020
【００７７】
表９Ａおよび９Ｂにおいて、トリアセチン添加量は、セルロースアセテート繊維のトウに対する重量％で示す。【００７８】
セルローストリアセテート粒子添加フィルタ（Ａ−７〜Ａ−１２）の硬さは０．５４〜１.３（ｍｍ）であり、セルロース粒子添加フィルタ（Ｂ−７〜Ｂ−１２）の硬さは０．５２〜１．１（ｍｍ）であった。なお、一方、アセテートプレーンフィルタにおいて、トリアセチンを添加しないアセテートプレーンフィルタ（ＡＦ−１、ＡＦ−２）の硬さは１.６（ｍｍ）である。したがって、セルロース粒子添加フィルタおよびセルローストリアセテート粒子添加フィルタは、当該粒子を含むことによってフィルタの硬さが発現し、粒子の添加量を増加すれば、トリアセチンの添加量を低減してもフィルタの硬さを担保できることが分かった。具体的には、トリアセチンを、３重量％以下の量で添加した場合やトリアセチンを添加しなかった場合であっても、十分なフィルタプラグの硬さが得られることが分かった。【００７９】
＜シガレット試料の作製＞
市販のフィルタ付きシガレット「セブンスターソリッドメンソール」のフィルタを取り除き、そのシガレットロッドを、上で作製したフィルタプラグを種々の長さに切断し紙管（外径７．７ｍｍ）内に入れた評価用フィルタと接着テープで接続して、シガレット試料を作製した。フィルター作成から喫煙試験までに要した期間は2か月である。切断した各フィルタの長さ、通気抵抗およびセルロースアセテート繊維の総外周表面積を下記表１０Ａ〜１０Ｂに示す。
【表１０Ａ】
2013084661.tif 000021
【表１０Ｂ】
2013084661.tif 000022
【００８０】
作製されたシガレットＣＡ−７〜ＣＡ−１２およびＣＢ−７〜ＣＢ−１１について、実施例１と同じ手法に従って、喫煙試験を行った。喫煙試験は、市販のフィルタ付きシガレット「セブンスターソリッドメンソール」のフィルタを取り除いて得たシガレットロッド（対照シガレット）についても行った。【００８１】
喫煙試験で得られた分析用試料を用いて、実施例１と同じ手法に従って、タール、ニコチンおよび半揮発性成分を分析した。実施例１で記載したのと同じ計算式に従って、透過率（％）および選択濾過係数（％）を求めた。【００８２】
シガレットＣＡ−７〜ＣＡ−１２およびＣＢ−７〜ＣＢ−１１の代表半揮発性成分の透過率および選択濾過係数を、セルロースアセテート繊維の総外周表面積ごとに下記表１１Ａ〜１１Ｃに示す。
【表１１Ａ】
2013084661.tif 000023
【表１１Ｂ】
2013084661.tif 000024
【表１１Ｃ】
2013084661.tif 000025
【００８３】
また、シガレットＣＡ−７〜ＣＡ−１２およびＣＢ−７〜ＣＢ−１１の代表半揮発性成分の透過率を、セルロースアセテート繊維の総外周表面積ごとに図８Ａ〜８Ｃに示す。【００８４】
図８Ａは、セルロースアセテート繊維の総外周表面積２２３ｃｍ２（繊維トウの仕様：５．０Ｙ３５０００）の場合の、セルローストリアセテート粒子添加フィルタの代表半揮発性成分の透過率を示す。図８Ｂは、セルロースアセテート繊維の総外周表面積２５５ｃｍ２（繊維トウの仕様：３．５Ｙ３５０００）の場合の、セルローストリアセテート粒子添加フィルタの代表半揮発性成分の透過率を示す。図８Ｃは、セルロースアセテート繊維の総外周表面積２０６ｃｍ２（繊維トウの仕様：５．９Ｙ３５０００および５．０Ｙ３５０００）の場合の、セルロース粒子添加フィルタの代表半揮発性成分の透過率を示す。【００８５】
表１１Ａ〜１１Ｃおよび図８Ａ〜８Ｃの結果より、セルロースアセテート繊維の総外周表面積がほぼ同じフィルタを互いに比較すると、可塑剤の添加量が低いフィルタは、代表半揮発性成分の透過率が高いことが確認できる。これは、可塑剤が、セルロースアセテート繊維表面への半揮発性成分の吸着量を増大させるためである。よって、濾過率制御粒子（すなわちセルローストリアセテート粒子やセルロース粒子）をフィルタに添加することに加え、可塑剤の添加量を低減するかまたは可塑剤を添加しないことで、半揮発性成分の透過を更に向上させることが可能である。【００８６】
実施例７
濾過率制御粒子の濾過性能に対する添加物の影響を調べるため、セルロース粒子及び下記表１１に記載の添加物を添加したセルロース粒子を作成した。セルロース粒子は実施例６と同じ手法に従って調製した。添加物添加セルロース粒子は、セルロース粉末と各添加物を混合し、実施例６と同じ手法に従って調製した。添加物は、表１１に記載の添加量で添加され、表１１において「添加量」は、濾過率制御粒子と添加物の総重量に対する添加物の割合（重量％）で表される。また、比較のため未添加の濾過率制御粒子も用意した。
【表１２】
2013084661.tif 000026
【００８７】
＜フィルタプラグの作製＞
各濾過率制御粒子の濾過性能を評価するため、濾過率制御粒子Ａ−１およびＢ−１〜Ｂ−７を用いて、以下のフィルタープラグＦ−Ａ−１およびＦ−Ｂ−１〜Ｆ−Ｂ−７を作製した。図９Ａに示すように、長さ２５ｍｍの紙管に各濾過率制御粒子を配置し、濾過率制御粒子に蓋をする様に濾過率制御粒子の前段（たばこロット側）及び後段（フィルター吸い口側）にアセテートフィルター（５ｍｍ）を設置し、各濾過率制御粒子充填フィルターを作成した。濾過率制御粒子の添加量は、表１２に示す。コントロールとして、図９Ｂに示すように長さ２５ｍｍの紙管にアセテートフィルター（５ｍｍ）を２個配置したフィルタープラグＦ−Ｃ−１を作成した。各フィルターの仕様を表１２に示す。
【表１３】
2013084661.tif 000027
【００８８】
＜試験用シガレットの作製＞
試験に用いるシガレットとして、市販のフィルタ付きシガレット「セブンスターソリッドメンソール」を用いた。市販シガレットのフィルター部をカットし、上記のフィルター（Ｆ−Ａ−１，Ｆ−Ｂ−１〜Ｆ−Ｂ−７，Ｆ−Ｃ−１）を接続して試験用シガレットを調製した。なお、フィルターベンチレーションはゼロとした。フィルターＦ−Ｃ−１を用いて調製されたシガレットは、対照シガレットである。【００８９】
＜喫煙試験＞
作製されたシガレットについて、実施例１と同じ手法に従って、喫煙試験を行った。喫煙試験で得られた分析用試料を用いて、実施例１と同じ手法に従って、タール、ニコチンおよび半揮発性成分を分析した。実施例１で記載したのと同じ計算式に従って、透過率（％）および選択濾過係数（％）を求めた。【００９０】
フィルターＦ−Ａ−１及びＦ−Ｂ−１〜Ｆ−Ｂ−７を用いたシガレットの代表半揮発性成分の透過率および選択濾過係数を下記表１４に示す。
【表１４】
2013084661.tif 000028
【００９１】
また、フィルターＦ−Ａ−１及びＦ−Ｂ−１〜Ｆ−Ｂ−７を用いたシガレットの代表半揮発性成分の透過率を図１０に示す。【００９２】
表１４および図１０の結果より、各フィルター中の濾過率制御粒子の半揮発性成分透過率は、添加物の有無やその種類にかかわらず、一定であることが確認できる。この結果より、シガレット香喫味に寄与する添加物を濾過率制御粒子に添加しても、少量であれば濾過率制御粒子の濾過特性に影響を及ぼさないことが確認出来た。
【符号の説明】
【００９３】
１０…シガレット、１１０…シガレットロッド、１１１…シガレット巻紙、１１２…タバコ充填材、１２０…フィルタ、１２１…フィルタプラグ、１２２…セルロースアセテート繊維トウ、１２３…セルロースアセテート繊維、１２４…濾過率制御粒子、１２５…フィルタ巻紙、１３０…チップペーパー、１３１…ベンチレーション孔、１４０…アセテートプレーンフィルタプラグ、１４１…フィルタ巻紙、１４２…セルロースアセテート繊維トウ
【図１】
2013084661.tif 000029
【図２】
2013084661.tif 000030
【図３】
2013084661.tif 000031
【図４】
2013084661.tif 000032
【図５】
2013084661.tif 000033
【図６】
2013084661.tif 000034
【図７】
2013084661.tif 000035
【図８Ａ】
2013084661.tif 000036
【図８Ｂ】
2013084661.tif 000037
【図８Ｃ】
2013084661.tif 000038
【図９Ａ】
2013084661.tif 000039
【図９Ｂ】
2013084661.tif 000040
【図１０】
2013084661.tif 000041
【国際調査報告】
2013084661.tif 000042
2013084661.tif 000043
2013084661.tif 000044
2013084661.tif 000045
2013084661.tif 000046